(57)【要約】  本発明の課題は、機械強度及び導電率を両立できる、銅合金から構成される積層造形用銅合金粉末、積層造形物の製造方法及び積層造形物を提供することである。本発明の一側面は、銅に対する固溶量が０．２ａｔ％未満である添加元素を含有する積層造形用銅合金粉末である。【特許請求の範囲】
【請求項１】
銅に対する固溶量が０．２ａｔ％未満である添加元素を含有する積層造形用銅合金粉末。
【請求項２】
前記添加元素がＷ、Ｚｒ、Ｎｂ、Ｎｄ、Ｙ、Ｍｏ、Ｏｓ又はＲｕからなる群から選択される少なくとも一種である請求項１に記載の積層造形用銅合金粉末。
【請求項３】
前記添加元素を０．１〜１２．０ａｔ％含有する請求項１又は２に記載の積層造形用銅合金粉末。
【請求項４】
平均粒子径Ｄ５０が２０〜１００μｍである請求項１〜３のいずれかに記載の積層造形用銅合金粉末。
【請求項５】
酸素濃度が１０００ｗｔｐｐｍ以下である請求項１〜４のいずれかに記載の積層造形用銅合金粉末。
【請求項６】
請求項１〜５のいずれかに記載の積層造形用銅合金粉末を用いて積層造形物を製造する方法であって、
造形用のステージに前記銅合金粉末を敷き詰めて薄層を形成する工程と、
前記薄層に対し、造形すべき部分に電子ビームを照射して前記銅合金粉末を溶解させ、その後自然冷却により凝固させる工程、
を複数回繰り返して積層造形物を製造する方法。
【請求項７】
請求項１〜５のいずれかに記載の積層造形用銅合金粉末を用いて積層造形物を製造する方法であって、
造形用のステージに前記銅合金粉末を敷き詰めて薄層を形成する工程と、
前記薄層に対し、造形すべき部分にレーザービームを照射して前記銅合金粉末を溶解させ、その後自然冷却により凝固させる工程、
を複数回繰り返して積層造形物を製造する方法。
【請求項８】
銅合金から構成される積層造形物であって、
前記銅合金は、固溶量が０．２ａｔ％未満である添加元素を含有し、理論密度に対する相対密度が９８％以上であり、導電率が５０％ＩＡＣＳ以上であり、０．２％耐力が７００ＭＰａ以上である、積層造形物。
【請求項９】
前記添加元素がＷ、Ｚｒ、Ｎｂ、Ｎｄ、Ｙ、Ｍｏ、Ｏｓ又はＲｕからなる群から選択される少なくとも一種である請求項８に記載の積層造形物。
【請求項１０】
前記添加元素を０．１〜１２．０ａｔ％含有する請求項８又は９に記載の積層造形物。
【発明の詳細な説明】
【技術分野】
【０００１】
本発明は、積層造形用銅合金粉末、積層造形物の製造方法及び積層造形物に関し、特に、機械強度及び導電率を両立できる、銅合金から構成される積層造形用銅合金粉末、積層造形物の製造方法及び積層造形物に関する。
【背景技術】
【０００２】
３Ｄプリンターは、積層造形（Ａｄｄｉｔｉｖｅ  Ｍａｎｕｆａｃｔｕｒｉｎｇ：ＡＭ）とも呼ばれており、金属製の三次元形状造形物を製造する方法としては、電子ビーム（ＥＢ）、あるいはレーザーを用いた積層法が良く知られている。これは、焼結用テーブル上に金属粉末層を形成して、この粉末層の所定部にビームやレーザーを照射して焼結し、その後、上記粉末層の上に新たな粉末層を形成して、その所定部にビームを照射して焼結することで、下層の焼結部と一体となった焼結部を形成する。これを繰り返すことで、粉末から一層ずつ積層的に三次元形状を造形するものであり、従来の加工方法では困難、あるいは不可能であった複雑な形状を造形することが可能である。これらの手法によって、ＣＡＤ等の形状データから所望の３次元立体モデルを直接、金属材料に成形することが可能である（非特許文献１）。【０００３】
積層造形により得ようとする積層造形物には、機械強度とともに、導電率も高く要求されるものが存在する。例えば、ヒートシンク、金型、溶接トーチ、配電設備の部品などが挙げられる。ところが、電子ビーム（ＥＢ）や、レーザーを用いた積層法では、銅合金粉末が急速に加熱され、また急速に冷却されることで造形することになるので、その積層造形物の組織制御がしにくく、添加元素が含まれる場合にはこれらの元素が固溶してしまい、導電率が低下する原因となる。一方、添加元素を含まない場合には、所要の機械強度を得ることが困難となる。【０００４】
機械強度及び導電率の両立に関する発明として、特許文献１には、積層造形用の金属粉末であって、クロムおよび珪素の少なくともいずれかを０．１０質量％以上１．００質量％以下含有し、前記クロムおよび前記珪素の合計量が１．００質量％以下であり、残部が銅からなる、金属粉末が開示されている。この発明によれば、機械強度および導電率を両立できるとの効果が期待される。
【先行技術文献】
【特許文献】
【０００５】
【特許文献１】特許６０３０１８６号公報
【非特許文献】
【０００６】
【非特許文献１】『特集２  −  ３Ｄプリンタ｜魅せた！編｜「設計・製造ソリューション展」レポート  樹脂、紙、金属など、造形材料が多様化』〔日経ＢＰ社発行「日経ものづくり８月号」（発行日：２０１３年８月１日）第６４〜６８頁〕
【発明の概要】
【発明が解決しようとする課題】
【０００７】
しかしながら、特許文献１には、添加元素が固溶する問題に関しては具体的な解決案を提示していない。実際には、クロムは銅に固溶しやすいので、機械強度を得るためにクロムを添加すると、今度は導電率が低下してしまうとの課題はまだ解決に至ったとはいえない。【０００８】
本発明は前記課題に鑑みてなされたものであり、機械強度及び導電率を両立できる、銅合金から構成される積層造形用銅合金粉末、積層造形物の製造方法及び積層造形物を提供することを目的とする。
【課題を解決するための手段】
【０００９】
上記の技術課題を解決するために、本発明者らが鋭意研究を行ったところ、銅に対する固溶量の低い添加元素を用いることで固溶を低減し、上記機械強度及び導電率の二律背反を解消することができるとの知見を見出し、さらなる検討と考察を加えて本発明を完成させた。【００１０】
上述した知見と結果に基づき、本発明は以下の発明を提供するものである。
（１）銅に対する固溶量が０．２ａｔ％未満である添加元素を含有する積層造形用銅合金粉末。
（２）前記添加元素がＷ、Ｚｒ、Ｎｂ、Ｎｄ、Ｙ、Ｍｏ、Ｏｓ又はＲｕからなる群から選択される少なくとも一種である（１）に記載の積層造形用銅合金粉末。
（３）前記添加元素を０．１〜１２．０ａｔ％含有する（１）又は（２）に記載の積層造形用銅合金粉末。
（４）平均粒子径Ｄ５０が２０〜１００μｍである（１）〜（３）のいずれかに記載の積層造形用銅合金粉末。
（５）酸素濃度が１０００ｗｔｐｐｍ以下である（１）〜（４）のいずれかに記載の積層造形用銅合金粉末。
（６）（１）〜（５）のいずれかに記載の積層造形用銅合金粉末を用いて積層造形物を製造する方法であって、
造形用のステージに前記銅合金粉末を敷き詰めて薄層を形成する工程と、
前記薄層に対し、造形すべき部分に電子ビームを照射して前記銅合金粉末を溶解させ、その後自然冷却により凝固させる工程、
を複数回繰り返して積層造形物を製造する方法。
（７）（１）〜（５）のいずれかに記載の積層造形用銅合金粉末を用いて積層造形物を製造する方法であって、
造形用のステージに前記銅合金粉末を敷き詰めて薄層を形成する工程と、
前記薄層に対し、造形すべき部分にレーザービームを照射して前記銅合金粉末を溶解させ、その後自然冷却により凝固させる工程、
を複数回繰り返して積層造形物を製造する方法。
（８）銅合金から構成される積層造形物であって、
前記銅合金は、固溶量が０．２ａｔ％未満である添加元素を含有し、理論密度に対する相対密度が９８％以上であり、導電率が５０％ＩＡＣＳ以上であり、０．２％耐力が７００ＭＰａ以上である、積層造形物。
（９）前記添加元素がＷ、Ｚｒ、Ｎｂ、Ｎｄ、Ｙ、Ｍｏ、Ｏｓ又はＲｕからなる群から選択される少なくとも一種である（８）に記載の積層造形物。
（１０）前記添加元素を０．１〜１２．０ａｔ％含有する（８）又は（９）に記載の積層造形物。
【発明の効果】
【００１１】
本発明によれば、機械強度及び導電率を両立できる、銅合金から構成される積層造形用銅合金粉末、積層造形物の製造方法及び積層造形物を提供することができる。
【発明を実施するための形態】
【００１２】
（銅合金粉末）
銅合金粉末は、公知の方法によって製造された銅合金粉末を使用することができる。粒径数μｍ以上のサイズであれば、工業的には製造コストに優れるアトマイズ法に代表される乾式法によって製造された銅合金粉末を使用することが一般的ではあるが、還元法などの湿式法によって製造された銅合金粉末を使用することも可能である。具体的には、タンデッシュの底部から、溶融状態の合金成分を落下させながら、高圧ガスまたは高圧水と接触させ、合金成分を急冷凝固させることにより、合金成分を粉末化する。この他、たとえばプラズマアトマイズ法、遠心力アトマイズ法などによって、金属粉末を製造してもよい。これらの製造方法で得られた金属粉末を用いることにより、緻密な積層造形物が得られる傾向にある。
【００１３】
銅合金粉末は、銅に対する固溶量が０．２ａｔ％未満である添加元素を含有する。添加元素を含有することにより、純銅の場合と比較してより高い機械強度を有する積層造形物を得ることができる。また、銅に対する固溶量が０．２ａｔ％未満であれば、造形における急速な加熱及び冷却によっても、添加元素が銅に固溶した相の形成が抑制されるので、より高い導電率を得ることができる。
銅に対する固溶量は、添加元素の固有の性質であり、一般的に相図と呼ばれる二つの元素の温度に対する相関係を示す図から抽出することができる。例えば、ＡＳＭ  Ｉｎｔｅｒｎａｔｉｏｎａｌ社発行のＰｈａｓｅ  Ｄｉａｇｒａｍｓ  ｆｏｒ  Ｂｉｎａｒｙ  Ａｌｌｏｙｓ（ＩＳＢＮ：０−８７１７０−６８２−２）を参考にして判断する。この相図から、Ｃｕ側の固溶量を参照し、液相以下の温度で最大の固溶量が０．２ａｔ％以下の元素が対象の元素となる。より詳細には、Ｂａ、Ｂｉ、Ｃａ、Ｇｄ、Ｅｕ、Ｈｏ、Ｌａ、Ｌｕ、Ｍｏ、Ｎｄ、Ｎｂ、Ｏｓ、Ｐｂ、Ｐｍ、Ｐｕ、Ｒｅ、Ｒｕ、Ｓ、Ｓｅ、Ｓｒ、Ｓｍ、Ｔｂ、Ｔｃ、Ｔｅ、Ｔｈ、Ｔｍ、Ｕ、Ｖ、Ｗ、Ｙ、Ｙｂ、Ｚｒである。
また、これらの元素は１種のみを添加してもよく、２種以上を添加してもよい。
【００１４】
また、機械強度及び導電率を両立させる観点から、前記添加元素がＷ、Ｚｒ、Ｎｂ、Ｎｄ、Ｙ、Ｍｏ、Ｏｓ又はＲｕからなる群から選択される少なくとも一種であることが望ましい。これらの添加元素は、銅に対する固溶量がいずれも０．２ａｔ％未満であり、析出しやすいことから、積層造形物の機械強度を有意義に向上させることができるからである。
【００１５】
また、添加元素の含有量は０．１〜１２．０ａｔ％であることが好ましい。添加元素の含有量が０．１ａｔ％以上であれば、機械強度の向上の効果がより現れ、１２．０ａｔ％以下であれば、導電率の不必要な低下を防止することができるからである。
また、添加元素を２種以上添加する場合、その合計量は０．１〜１２．０ａｔ％であればよい。
添加元素の含有量は、例えばＳＩＩ社製ＳＰＳ３５００ＤＤのＩＣＰ−ＯＥＳ（高周波誘導結合プラズマ発光分析法）で測定することができる。
【００１６】
また、銅合金粉末の平均粒子径Ｄ５０は２０〜１００μｍであることが好ましい。平均粒子径Ｄ５０を２０μｍ以上とすることで、造形時に粉末が舞いにくくなり、粉末の取り扱いが容易になる。また、平均粒子径Ｄ５０を１００μｍ以下とすることで、より高精細な積層造形物を製造することが可能となる。また、平均粒子径Ｄ５０を２０〜１００μｍとすることで、積層造形物に未造形の銅合金粉末が混入することを抑制することもできる。
平均粒子径Ｄ５０とは、顕微鏡画像解析により得られる粒子の画像から算出した面積に相当する円の直径を粒径として、当該粒度分布において、積算値５０％での粒径をいう。
例えば、スペクトリス株式会社（マルバーン事業部）製の乾式粒子画像分析装置Ｍｏｒｐｈｏｌｏｇｉ  Ｇ３により測定することができる。
【００１７】
また、銅合金粉末中の酸素濃度は、１０００ｗｔｐｐｍ以下であることが好ましく、５００ｗｔｐｐｍ以下であることがより好ましい。より好ましくは２５０ｗｔｐｐｍ以下である。これは、銅合金粉末の内部に酸素が少なければ、酸素が内包されたまま造形物となること回避し、造形物の導電性に悪影響を与える可能性を小さくすることができるからである。この酸素濃度を実現するためには、ディスクアトマイズの利用が好ましい。ガスアトマイズでは、噴霧に使用するガスに含まれる酸素を内包する可能性が高く、酸素濃度が３００ｗｔｐｐｍを上回ることが多い。
酸素濃度は、ＬＥＣＯ社製のＴＣＨ６００にて、不活性ガス融解法で測定することができる。
【００１８】
銅合金粉末中には、上記添加元素及び銅以外、不可避的不純物が含まれる場合があるが、銅合金粉末に必要な性質に影響がない限り不純物を含むことも可能である。この場合、ガス成分を除く不可避的不純物の濃度が０．０１質量％以下とした方が、銅合金粉末を効率的に溶融結合できる観点から好ましい。
【００１９】
（積層造形物の製造方法）
本発明の銅合金粉末を用いる方法であれば、その具体的手段は特に制限されない。ここで、もっとも典型的な方法として、本発明の銅合金粉末の薄層を形成し、この薄層における銅合金粉末を、電子ビーム又はレーザービームで焼結又は溶融結合により固化させて造形物層を形成し、この造形物層を積層することにより積層造形物を製造することができる。
好ましくは、造形用のステージに、本発明の銅合金粉末を敷き詰めて薄層を形成する工程と、当該薄層に対し、造形すべき部分に電子ビームを照射して前記銅合金粉末を溶解させ、その後自然冷却により凝固させる工程を複数回繰り返して行うことで、本発明の積層造形物を製造することができる。
別の好ましい実施態様では、造形用のステージに、本発明の銅合金粉末を敷き詰めて薄層を形成する工程と、当該薄層に対し、造形すべき部分にレーザービームを照射して前記銅合金粉末を溶解させ、その後自然冷却により凝固させる工程を複数回繰り返して行うことで、本発明の積層造形物を製造することができる。レーザービームは、銅合金粉末を溶解させることができるものであれば、設備環境や要求される製品の性能等に応じて適宜選択することができ、例えば、波長約１０６０ｎｍのファイバーレーザーや、波長約４５０ｎｍの青色レーザーを選択することができる。
【００２０】
（積層造形物）
本発明の製造方法により製造される積層造形物は、機械強度及び導電率が優れている。具体的には、理論密度に対する相対密度が９８％以上であり、導電率が５０％ＩＡＣＳ以上であり、０．２％耐力が７００ＭＰａ以上という特性を得ることが可能である。この観点から、相対密度は９９％以上がより好ましく、９９．５％以上がより好ましい。
【００２１】
本発明の積層造形物は、理論密度に対する相対密度が９８％以上である。理論密度に対する相対密度が９８％以上であれば、機械強度の要求の高い場面においても、本発明の積層造形物を用いることが可能である。
本発明では、積層造形物の密度は相対密度で示す。相対密度は、測定された密度及び理論密度によって、相対密度＝（測定密度／理論密度）×１００（％）で表される。理論密度とは、積層造形物の各構成元素において、各元素の理論密度から算出される密度の値である。例えば、Ｗ（タングステン）を５．０質量％含有するのであれば、各構成元素であるＣｕとＷとの質量比を、Ｃｕ：Ｗ＝９５：５として、理論密度の算出に用いる。この場合、理論密度は、（Ｃｕの密度（ｇ／ｃｍ3）×９５＋Ｗの密度（ｇ／ｃｍ3）×５）／１００（ｇ／ｃｍ3）として算出する。そして、Ｗの理論密度は１９．２５ｇ／ｃｍ3、Ｃｕの理論密度は８．９４ｇ／ｃｍ3として計算し、理論密度は９．４５５（ｇ／ｃｍ3）と算出される。
なお、分析機器によってａｔ％の測定結果となるが、質量％に換算することで計算できる。
一方、積層造形物の測定密度は、たとえばアルキメデス法により測定することができる。アルキメデス法による密度測定は、「ＪＩＳ  Ｚ  ２５０１：焼結金属材料−密度、含油率および開放気孔率試験方法」に準拠して行うことができる。液体には水を用いればよい。
【００２２】
本発明の積層造形物は、導電率が５０％ＩＡＣＳ以上である。導電率が５０％ＩＡＣＳ以上であれば、導電率の要求の高い場面においても、本発明の積層造形物を用いることが可能である。この観点から、導電率は７０％ＩＡＣＳ以上がより好ましく、９０％ＩＡＣＳ以上がより好ましい。
導電率は、市販の渦流式導電率計によって測定できる。なお、ＩＡＣＳ（ｉｎｔｅｒｎａｔｉｏｎａｌ  ａｎｎｅａｌｅｄ  ｃｏｐｐｅｒ  ｓｔａｎｄａｒｄ）とは、電気抵抗（又は電気伝導度）の基準として、国際的に採択された焼鈍標準軟銅（体積抵抗率：１．７２４１×１０-2μΩｍ）の導電率を、１００％ＩＡＣＳとして規定されたものである。
【００２３】
本発明の積層造形物は、０．２％耐力が７００ＭＰａ以上である。０．２％耐力が７００ＭＰａ以上であれば、機械強度の要求の高い場面においても、本発明の積層造形物を用いることが可能である。
０．２％耐力は、引張試験機を用いてＪＩＳ  Ｚ２２４１に準拠して測定する。
【実施例】
【００２４】
以下、本発明を実施例、比較例に基づいて具体的に説明する。以下の実施例、比較例の記載は、あくまで本発明の技術的内容の理解を容易とするための具体例であり、本発明の技術的範囲はこれらの具体例によって制限されるものでない。【００２５】
（実施例１〜４５及び比較例１〜５の作製）
［組成］
積層造形物の原料となる銅合金粉末に含まれる元素の組成は、ＳＩＩ社製ＳＰＳ３５００ＤＤのＩＣＰ−ＯＥＳ（高周波誘導結合プラズマ発光分析法）で測定した。
なお、表に示されない残部は、銅及び不可避的不純物である。
［積層造形物］
実施例１〜４５及び比較例１〜５の積層造形物は、それぞれ表１に示される銅合金粉末により作製されたものである。これらの銅合金粉末いずれもディスクアトマイズ法で作製した銅粉を用いた。
積層造形物は、銅合金粉末を薄層に形成し、これに電子ビーム又はレーザービームを照射して、銅合金粉末を固化させて造形物層を形成し、この造形物層を積層することによって作製した。また、評価を容易にするため造形物の形状は、Ｗ８０×Ｌ１００×Ｈ３５の板状試験片とした。【００２６】
（実施例１〜４５及び比較例１〜５の評価）
［酸素濃度］
酸素濃度は、ＬＥＣＯ社製のＴＣＨ６００にて、不活性ガス融解法で測定した
［平均粒子径Ｄ５０］
平均粒子径Ｄ５０（体積基準）は、以下の装置及び条件で測定した。
メーカー：スペクトリス株式会社（マルバーン事業部）
装置名  ：乾式粒子画像分析装置  Ｍｏｒｐｈｏｌｏｇｉ  Ｇ３
測定条件：
粒子導入量：１１ｍｍ3
射出圧：０．８ｂａｒ
測定粒径範囲：３．５−２１０μｍ
測定粒子数：２００００個
［相対密度］
造形物からサンプルを２０ｍｍ四方で切り出し、アルキメデス法にて測定密度を算出する。そして見かけ密度を理論密度（８．９３ｇ／ｃｍ3）で除して１００倍したものを相対密度（％）と定義した。
［導電率］
造形物からサンプルを２０ｍｍ四方で切り出し、市販の渦流式導電率計にて導電率を評価した。
［０．２％耐力］
各試験片に対し、ＪＩＳ  Ｚ２２４１に基いて圧延平行方向及び圧延直角方向の各方向の引張り試験を行って、０．２％耐力（ＹＳ：ＭＰａ）を測定し、また、それらの０．２％耐力の差を算出した。【００２７】
【表１−１】
2019039058.tif 000002
【表１−２】
2019039058.tif 000003
【００２８】
実施例１〜４５によれば、銅に対する固溶量が０．２ａｔ％未満である添加元素を含有させることで、積層造形物の機械強度を高めつつ、高い導電率も得られることが理解される。
一方、比較例１及び２は銅に対する固溶量が０．２ａｔ％であるクロムを含有するため、機械強度と導電率の両立を実現できなかった。
比較例３は、銅に対する固溶量が０．２ａｔ％以上あるシリコンを含有するため、含有量が低いものの、すべて銅中に固溶してしまうため、機械強度と導電率とも両立が実現できなかった。
比較例４は、銅に対する固溶量が０．２ａｔ％以上あるアルミニウムを含有するため、含有量が低いものの、すべて銅中に固溶してしまうため、機械強度と導電率の両立が実現できなかった。
比較例５は、純銅粉での造形であったため、十分な機械強度を得ることができなかった。
【産業上の利用可能性】
【００２９】
本発明によれば、機械強度及び導電率を両立できる、銅合金から構成される積層造形用銅合金粉末、積層造形物の製造方法及び積層造形物を提供することができる。そのため、３Ｄプリンターに用いられる場合、機械強度及び導電率を両立することが可能である。
【国際調査報告】
2019039058.tif 000004
2019039058.tif 000005
2019039058.tif 000006
2019039058.tif 000007